(57)【要約】      （修正有）【課題】インサートモールド射出成形によって得られる偏光レンズの曲率半径が、射出成形工程後の加熱工程により小さくなるのを防ぐことができ、視認性が良好な偏光レンズの製造方法を提供する。【解決手段】偏光性薄膜の両面に熱可塑性樹脂層１および２を設けた偏光板を、凸面側が該熱可塑性樹脂層１となり、凹面側が該熱可塑性樹脂層２となるように、曲面状に熱曲げ成形する成形工程と、該偏光板の凹面側に射出樹脂を射出する射出成形工程と、該射出成形物化学線硬化樹脂組成物を塗布し、化学線を照射し、偏光レンズを得る化学線照射工程と、を有し、該熱可塑性樹脂１の荷重たわみ温度、該射出樹脂の荷重たわみ温度、該化学線照射工程の熱可塑性樹脂層１側の表面温度に基づき偏光レンズを製造する方法。【選択図】図１
2013200514.tif 000002
【特許請求の範囲】
【請求項１】
偏光性薄膜の両面に熱可塑性樹脂層（１）および（２）を設けた偏光板を、凸面側が該熱可塑性樹脂層（１）となり、凹面側が該熱可塑性樹脂層（２）となるように、曲面状に熱曲げ成形し、偏光板の曲面成形物を得る熱曲げ成形工程と、
該偏光板の曲面成形物の凹面側に、射出樹脂を射出する射出成形により、該偏光板の曲面成形物の凹面側に該射出樹脂層を形成させて、射出成形物を得る射出成形工程と、
該射出成形物に化学線硬化樹脂組成物を塗布し、化学線を照射し、偏光レンズを得る化学線照射工程と、を有し、
該熱可塑性樹脂（１）の荷重たわみ温度ａ（℃）、該射出樹脂の荷重たわみ温度ｂ（℃）、該化学線照射工程の熱可塑性樹脂層（１）側の表面温度ｃ（℃）が、以下の式（ｉ）（ｉｉ）（ｉｉｉ）を満たす偏光レンズの製造方法。
ａ−１０≦ｃ≦ａ＋６０        （ｉ）
ｃ≦ｂ＋１０                  （ｉｉ）
ａ≦ｂ                        （ｉｉｉ）
【請求項２】
前記化学線照射工程での熱可塑性樹脂層（１）側の表面温度ｃ（℃）が、４０℃以上２００℃以下である請求項１に記載の偏光レンズの製造方法。
【請求項３】
前記熱可塑性樹脂（１）および前記熱可塑性樹脂（２）および前記射出樹脂がポリカーボネート樹脂、ポリエステル樹脂、ポリアミド樹脂、ポリウレタン樹脂、アクリル樹脂、ポリオレフィン樹脂、ポリスチレン樹脂、トリアセチルセルロース系樹脂、またはこれらの混合物や共重合体である請求項１または２に記載の偏光レンズの製造方法。
【請求項４】
前記熱可塑性樹脂層（１）および前記熱可塑性樹脂層（２）の厚みが、０．０１ｍｍ以上１．５ｍｍ以下である請求項１ないし３のいずれか１項に記載の偏光レンズの製造方法
【請求項５】
前記射出樹脂層の厚みが、０．０２５ｍｍ以上１．９５ｍｍ以下である請求項１ないし４のいずれか１項に記載の偏光レンズの製造方法。
【請求項６】
前記偏光レンズの最小厚みが、０．３ｍｍ以上３ｍｍ以下である請求項１ないし５のいずれか１項に記載の偏光レンズの製造方法。
【請求項７】
前記偏光板の厚みが、０．０５ｍｍ以上１．８ｍｍ以下である請求項１ないし６のいずれか１項に記載の偏光レンズの製造方法。
【請求項８】
前記請求項１から７のいずれか１項に記載の偏光レンズの製造方法によって製造される偏光レンズ。
【請求項９】
前記請求項８に記載の偏光レンズを用いて製造される防眩製品または防護製品。
【発明の詳細な説明】
【技術分野】
【０００１】
本発明は、偏光レンズの製造方法、偏光レンズ、防眩製品および防護製品に関する。
【背景技術】
【０００２】
偏光性薄膜に熱可塑性樹脂シートまたはフィルムを積層した偏光板は、液晶表示用の他、優れた防眩性を発揮することから、サングラスやゴーグルなどの防眩製品に用いられている。サングラスやゴーグルなどに用いられるプラスチック偏光レンズには透過率や偏光度などの光学特性の他に、成形の容易さより熱可塑性樹脂が好んで用いられている。
熱可塑性樹脂シートを用いた偏光板において１．５ｍｍ程度の比較的厚みのあるものは球面曲げを行った後そのまま偏光レンズに加工されている。（例えば、参考文献１参照）
この方法で作製された偏光レンズは、屈折率および球面曲げ後の凸面と凹面の曲率半径の違いにより意図しないわずかな度数が発生してしまい、サングラス用レンズとしては実用上好ましくないためレンズの曲率半径に制約を受ける場合があった。
上記問題を解決するため、最近では偏光板を球面成形させた後、その凹面にインサートモールド射出成形により樹脂を射出することによって凸面と凹面の曲率半径を光学的に制御し度数を抑制する方法が用いられている。（例えば、特許文献２参照）
しかしながら、一般的にインサートモールド射出成形を行ったのちに表面処理を行う工程があり、この工程内でレンズを加熱することがある。この加熱によって射出成形型の形状よりも曲率半径が小さくなる現象が起こり、製品の設計によって、例えば両眼一体型レンズを用いたサングラスやゴーグル、バイザーなどでは、設計よりも顔の正面に対し目の位置で斜めにレンズが配されるため、視認性が低下することとなる。
またインサートモールド射出成形を行った後に表面処理を行う工程ではレンズを紫外線照射や電子線照射する工程も含まれることがあり、事実上レンズに熱が与えられる場合もある。その工程でも加熱時と同様に曲率半径が小さくなる現象が起こり、同様の原因により視認性が低下することとなる。
従来は曲率半径が小さくなり、視認性が低下する現象を回避するためには、射出型の再設計が必要となるが、この場合同形状のインサートモールド射出成形されずに製造される非偏光レンズを同様の型で作製することができなくなるため、射出型を２種類作製しなければならないことからコストアップとなり、また金型の交換も必要となるため作業が煩雑となる問題があった。
【先行技術文献】
【特許文献】
【０００３】
【特許文献１】特開平０３−０３９９０３号公報
【特許文献２】特開２００７−２９３０３０号公報
【発明の開示】
【発明が解決しようとする課題】
【０００４】
本発明は、上記問題に顧みてなされたものであり、インサートモールド射出成形によって得られる偏光レンズの曲率半径が、射出成形工程後の加熱工程により小さくなるのを防ぐことができ、視認性が良好な偏光レンズの製造方法を提供することである。
【課題を解決するための手段】
【０００５】
このような目的は、以下の［１］〜［９］により達成される。
［１］  偏光性薄膜の両面に熱可塑性樹脂層（１）および（２）を設けた偏光板を、凸面側が該熱可塑性樹脂層（１）となり、凹面側が該熱可塑性樹脂層（２）となるように、曲面状に熱曲げ成形し、偏光板の曲面成形物を得る熱曲げ成形工程と、
該偏光板の曲面成形物の凹面側に、射出樹脂を射出する射出成形により、該偏光板の曲面成形物の凹面側に該射出樹脂層を形成させて、射出成形物を得る射出成形工程と、
該射出成形物に化学線硬化樹脂組成物を塗布し、化学線を照射し、偏光レンズを得る化学線照射工程と、を有し、
該熱可塑性樹脂（１）の荷重たわみ温度ａ（℃）、該射出樹脂の荷重たわみ温度ｂ（℃）、該化学線照射工程の熱可塑性樹脂層（１）側の表面温度ｃ（℃）が、以下の式（ｉ）（ｉｉ）（ｉｉｉ）を満たす偏光レンズの製造方法。
ａ−１０≦ｃ≦ａ＋６０        （ｉ）
ｃ≦ｂ＋１０                  （ｉｉ）
ａ≦ｂ                        （ｉｉｉ）
［２］  前記化学線照射工程での熱可塑性樹脂層（１）側の表面温度ｃが、４０℃以上２００℃以下であることを特徴とする［１］に記載の偏光レンズの製造方法。
［３］  前記熱可塑性樹脂（１）および前記熱可塑性樹脂（２）および前記射出樹脂がポリカーボネート樹脂、ポリエステル樹脂、ポリアミド樹脂、ポリウレタン樹脂、アクリル樹脂、ポリオレフィン樹脂、ポリスチレン樹脂、トリアセチルセルロース系樹脂、またはこれらの混合物や共重合体である［１］または［２］に記載の偏光レンズの製造方法。
［４］  前記熱可塑性樹脂層（１）および前記熱可塑性樹脂層（２）の厚みが、０．０１ｍｍ以上１．５ｍｍ以下である［１］ないし［３］のいずれか１項に記載の偏光レンズの製造方法。
［５］  前記射出樹脂層の厚みが、０．０２５ｍｍ以上１．９５ｍｍ以下である［１］ないし［４］のいずれか１項に記載の偏光レンズの製造方法。
［６］  前記偏光レンズの最小厚みが、０．３ｍｍ以上３ｍｍ以下である［１］ないし［５］のいずれか１項に記載の偏光レンズの製造方法。
［７］  前記偏光板の厚みが、０．０５ｍｍ以上１．８ｍｍ以下である［１］ないし［６］のいずれか１項に記載の偏光レンズの製造方法。
［８］  前記［１］から［７］のいずれか１項に記載の偏光レンズの製造方法によって製造される偏光レンズ。
［９］  前記［８］に記載の偏光レンズを用いて製造される防眩製品または防護製品。
【発明の効果】
【０００６】
本発明によれば、偏光板を曲面状に熱曲げ成形したのちに射出成形を行うことによって得られる偏光レンズの製造方法において、特定の荷重たわみ温度を有する熱可塑性樹脂層を用い、射出成形後に特定の加熱を行うことによって、射出成形工程後の化学線照射工程により曲率半径が小さくなるのを防ぐことが可能であり、視認性が良好な偏光レンズの製造方法を提供することができる。
【図面の簡単な説明】
【０００７】
【図１】本発明の一実施例である偏光レンズの断面図である。
【図２】視認性の評価の構成を示す図である。
【発明を実施するための形態】
【０００８】
本発明は、偏光性薄膜の両面に熱可塑性樹脂層（１）および（２）を設けた偏光板を、凸面側が該熱可塑性樹脂層（１）となり、凹面側が該熱可塑性樹脂層（２）となるように、曲面状に熱曲げ成形し、偏光板の曲面成形物を得る熱曲げ成形工程と、
該偏光板の曲面成形物の凹面側に、射出樹脂を射出する射出成形により、該偏光板の曲面成形物の凹面側に該射出樹脂層を形成させて、射出成形物を得る射出成形工程と、
該射出成形物に化学線硬化樹脂組成物を塗布し、化学線を照射し、偏光レンズを得る化学線照射工程と、を有し、
該熱可塑性樹脂（１）の荷重たわみ温度ａ（℃）、該射出樹脂の荷重たわみ温度ｂ（℃）、該化学線照射工程の熱可塑性樹脂層（１）側の表面温度ｃ（℃）が、以下の式（ｉ）
（ｉｉ）（ｉｉｉ）を満たす偏光レンズの製造方法。
ａ−１０≦ｃ≦ａ＋６０        （ｉ）
ｃ≦ｂ＋１０                  （ｉｉ）
ａ≦ｂ                        （ｉｉｉ）
【０００９】
本発明により得られる偏光レンズを、図１を参照して説明する。
図１は、偏光性薄膜３の両面に熱可塑性樹脂（１）および熱可塑性樹脂（２）を設けた偏光板を、凸面側が該熱可塑性樹脂（１）となり、凹面側が該熱可塑性樹脂（２）となるように、曲面状に熱曲げ成形し、偏光板の曲面成形物を得る熱曲げ成形工程と、
該偏光板の曲面成形物の凹面側に、射出樹脂（４）を射出する射出成形により、該偏光板の曲面成形物の凹面側に該射出樹脂層を形成させて、射出成形物を得る射出成形工程と、
該射出成形物に化学線硬化樹脂組成物を塗布し、化学線を照射し、偏光レンズを得る化学線照射工程と、を有する偏光レンズの断面図である。
【００１０】
本発明で行う熱曲げ成形工程において、曲面状に熱曲げ成形される偏光板は、偏光性薄膜の両面に熱可塑性樹脂層（１）および（２）を設けた偏光板である。
偏光性薄膜としては、例えば、ポリビニルアルコールなどの高分子フィルムをヨウ素や二色性染料などの二色性色素を溶解させた水溶液中にて染色、ホウ酸処理、一軸延伸を施すことによって得られるものが挙げられる。偏光性薄膜は、偏光度が好ましくは８５％以上、特に好ましくは９０％以上であり、さらには熱曲げ成形工程、射出成形工程、化学線照射工程での加熱により極端な変色、クラックが起こらない程度の耐熱性を有することが好ましい。
【００１１】
熱可塑性樹脂層（１）に係る熱可塑性樹脂（１）および熱可塑性樹脂層（２）に係る熱可塑性樹脂（２）としては、透明性の高い樹脂、例えば、ポリカーボネート樹脂、ポリエステル樹脂、ポリアミド樹脂、ポリウレタン樹脂、アクリル樹脂、ポリオレフィン樹脂、ポリスチレン樹脂、セルロース系樹脂、またはこれらの混合物や共重合体が挙げられる。好ましくは、耐衝撃性に優れる、ポリカーボネート樹脂、ポリエステル樹脂、またはこれらの混合物、ポリアミド樹脂、ポリウレタン樹脂のいずれかである。
熱可塑性樹脂層（１）に係る熱可塑性樹脂（１）および熱可塑性樹脂層（２）に係る熱可塑性樹脂（２）は、同じであっても、異なっていてもよい。
さらには、ポリカーボネート樹脂、またはポリカーボネート樹脂とポリエステル樹脂の混合物をいずれかの樹脂層に用いることにより、荷重たわみ温度を分子量や混合比率で制御を行うことが容易となる。
【００１２】
凸面に配される熱可塑性樹脂（１）は、偏光性薄膜と同方向に延伸された前記に代表される熱可塑性樹脂を用いたフィルム、環状ポリオレフィン樹脂やセルロース系樹脂などに代表される極力歪みを少ない樹脂を用いたシートまたはこれらのフィルムやシートを貼り合わせた積層フィルムや積層シートなどの光学歪みを制御したものを用いることが好ましい。
また、偏光板の曲面の内側に配される熱可塑性樹脂と射出樹脂とは、射出時の密着性を考慮して選ばれる。
熱可塑性樹脂層（１）に係る熱可塑性樹脂（１）および熱可塑性樹脂層（２）に係る熱可塑性樹脂（２）の荷重たわみ温度は、特に制限されないが、好ましくは３０℃以上１９０℃以下、特に好ましくは４０℃以上１５０℃以下である。
荷重たわみ温度は測定方法、条件により値が異なるが、本発明内での荷重たわみ温度については後述するＪＩＳ  Ｋ  ７１９１−２「荷重たわみ温度の求め方−第２部：プラスチック及びエボナイト」に記載のフラットワイズ法におけるＡ法にて測定した値を指す。
【００１３】
凸面に配される熱可塑性樹脂（１）は、易成形性や化学線照射工程での収縮性の観点から厚みが０．０１ｍｍ以上１．５ｍｍ以下であることが好ましい。特に好ましくは０．０２５ｍｍ以上０．８ｍｍ以下である。
【００１４】
偏光板は、偏光性薄膜の両面に、熱可塑性樹脂層（１）および（２）が設けられているものであれば、どのようにして作製されたかは、制限されない。例えば、偏光板は、偏光性薄膜の両面に、シート状の熱可塑性樹脂層（１）に係る熱可塑性樹脂（１）および熱可塑性樹脂層（２）に係る熱可塑性樹脂（２）を、例えばアクリル系接着剤、エポキシ系接着剤、ポリウレタン系接着剤、オレフィン系接着剤などの接着剤で接着して得られる。
熱曲げ成形工程では、偏光板を曲面状に熱曲げ成形する。このとき、凸面側が該熱可塑性樹脂層（１）となり、凹面側が該熱可塑性樹脂層（２）となるように、偏光板を曲面状に熱曲げ成形する。
熱曲げ成形工程の成形条件は、成形方法による影響も大きいことから温度は特に制限されないが好ましくは熱可塑性樹脂層（１）および（２）のうち、高い値を示す荷重たわみ温度よりも３０℃低い温度以上、かつ３０℃高い温度以下であることが好ましい。また、熱曲げ成形工程では、得られる偏光板の曲面成形物の形状が、レンズとして使用する際の水平方向の断面形状が円弧状または楕円弧状となるように成形する。
そして、熱曲げ成形工程を行うことにより、偏光板の曲面体成形物を得る。
本発明の曲面状に熱曲げ成形を行う工程は、例えば、金型への真空吸引、雄型と雌型によるプレス、圧空などの方法、または、雄型と雌型によるプレスを行った後に真空吸引を行うなど、これらを組み合わせた方法などが挙げられる。
【００１５】
本発明で行う射出成形工程において、射出成形される射出樹脂は、射出成形が可能な樹脂であり、熱可塑性樹脂である。射出樹脂としては、透明性の高い樹脂、例えば、ポリカーボネート樹脂、ポリエステル樹脂、ポリアミド樹脂、ポリウレタン樹脂、アクリル樹脂、ポリオレフィン樹脂、ポリスチレン樹脂、セルロース系樹脂、またはこれらの混合物や共重合体が挙げられる。好ましくは、耐衝撃性に優れる、ポリカーボネート樹脂、ポリエステル樹脂、またはこれらの混合物、ポリアミド樹脂、ポリウレタン樹脂である。
さらには、ポリカーボネート樹脂、またはポリカーボネート樹脂とポリエステル樹脂の混合物をいずれかの樹脂層に用いることにより、荷重たわみ温度を分子量や混合比率で制御を行うことが容易となる。
また、偏光板の凹面側に配される熱可塑性樹脂（２）と射出樹脂とは、射出時の密着性を考慮して選ばれる。
射出樹脂の荷重たわみ温度は、特に制限されないが、好ましくは４０℃以上１７０℃以下、特に好ましくは９０℃以上１５０℃以下である。
【００１６】
そして本発明では、偏光レンズの凸面側に配される熱可塑性樹脂（１）は、射出樹脂よりも、荷重たわみ温度が低い樹脂であることが必要である。
このような樹脂を用いることにより、射出樹脂の収縮を制御することが可能となる。
そのため、本発明では、ａ≦ｂとなるような、熱可塑性樹脂層（１）に係る熱可塑性樹脂（１）と射出樹脂との組み合わせを選択する。
射出成形工程では、偏光板の曲面成形物の凹面側に、射出樹脂を射出する射出成形により、偏光板の曲面成形物の凹面側に射出樹脂層を形成させて、射出成形物を得る。更に具体的には、射出成形用金型内に、偏光板の曲面成形物を設置し、次いで、溶融させた射出樹脂を射出注入することにより、偏光板の曲面成形物の凹面側に射出樹脂層を形成させる。
【００１７】
射出成形工程において、射出成形を行う際の射出成形用金型温度は、熱可塑性樹脂層（１）に係る熱可塑性樹脂（１）および熱可塑性樹脂層（２）に係る熱可塑性樹脂（２）の荷重たわみ温度よりも５０℃高い温度以下で、射出樹脂の溶融温度は、少なくとも射出樹
脂の荷重たわみ温度ｂ（℃）よりも高い温度であり、射出樹脂の荷重たわみ温度ｂ（℃）よりも１００℃以上高い温度が好ましい。
そして、射出成形工程を行うことにより、偏光板の曲面体成形物の凹面側に射出樹脂層が形成されている射出成形物（曲面体）を得る。
本発明の射出成形工程は、例えば、熱曲げ成形工程で得られた曲面体成形物を、レンズ形状の金型内に挿入し、曲面体成形物の凹面側に溶融させた射出樹脂を注入することにより行うことができる。
射出圧力、射出温度、金型温度など射出条件は射出歪みの残留応力に影響することから、極力条件のばらつきが起こらないように条件を固定して行うことが望ましい。
【００１８】
熱可塑性樹脂シートの紫外線硬化型樹脂組成物の硬化層を設ける工程としては、熱可塑性樹脂シートの表面に樹脂組成物をコートして表面塗膜となる硬化層を設ける方法や、転写法、プレス法、ラミネーター法が挙げられる。特に紫外線硬化型樹脂組成物をコートし表面塗膜となる硬化層を設ける方法には浸漬法、フローコート法、カーテンコート法、スプレーコート法などが挙げられる。十分な密着性が得られやすく、表面コート膜厚が均一になるように紫外線硬化型樹脂組成物をコートした後に硬化させて表面塗膜となる硬化層を設ける方法が好ましい。
【００１９】
熱可塑性樹脂シート上に樹脂組成物を上記方法などにより塗布した後の硬化方法は、紫外線照射または電子線照射する方法が好ましい。
そして紫外線照射による場合は紫外線によって重合や硬化が進行するように樹脂組成中に光重合開始剤などの添加剤を入れることが好ましい。またそれ以外にもハードコート性、防曇性、易染色性、易印刷性、耐光性、耐薬品性、フォトクロミック性などの機能を付与するために添加材を含むことができる。
なお、溶剤を含む樹脂組成物を使用する場合は、硬化工程の前に熱可塑性樹脂シートおよび塗布された樹脂組成物の温度を上げ、充分に溶剤を蒸発させる工程を経ることが好ましい。また樹脂組成物の硬化に電子線照射装置を用いることもできる。このとき電子線は紫外線よりもエネルギーが高く、光重合開始剤の存在なしに重合開始種（ラジカル種）を発生でき、樹脂組成物の硬化が起こるため、光重合開始剤の添加はなくてもよい。
【００２０】
本発明で行う化学線照射工程においては、紫外線照射または電子線照射により熱可塑性樹脂層（１）の表面温度ｃ（℃）が荷重たわみ温度ａ（℃）より１０℃低い温度以上、ａ（℃）より５０℃高い温度以下であり、且つ、射出樹脂の荷重たわみ温度ｂ（℃）よりも１０℃高い温度以下であることが必要である。つまり、ａ−１０≦ｃ≦ａ＋６０とｃ≦ｂ＋１０を両方満たす温度範囲で、射出成形物に紫外線または電子線照射を行う。
【００２１】
また、本発明では、化学線照射工程を行い得られる偏光レンズの最小厚みが、０．３ｍｍ以上３ｍｍ以下である場合に高い効果が得られる。さらに好ましくは、１ｍｍ以上２．５ｍｍ以下である。熱可塑性樹脂製偏光レンズの厚みが薄い場合、ａ≦ｂとならない射出樹脂を使用すると、特に曲率半径が小さくなる方向に変形しやすい。これは射出樹脂の厚みが小さくなると、射出樹脂の歪みが大きくなるため、射出成形工程時の熱による収縮が発生しやすくなるためである。これに対し、射出樹脂厚みの薄い部分が存在する偏光熱可塑性樹脂レンズであっても、ａ≦ｂとなる射出樹脂を使用することにより、加熱工程の加熱により曲率半径が小さくなるのを防ぐことができるため、本発明は、厚みの薄い熱可塑性樹脂レンズの製造に特に好ましい製造方法である。
【００２２】
さらに、偏光板の厚みを薄くしたほうが、化学線照射工程の加熱時に射出成形時に発生する射出樹脂の残留歪みの影響を受けづらく曲率半径の制御を行うことが容易となる。そのため、偏光板の厚みが、０．００５ｍｍ以上が好ましく、さらに０．１ｍｍ以上０．８ｍｍ以下である場合に高い効果が得られる。
【００２３】
荷重たわみ温度は、ＪＩＳ  Ｋ  ７１９１−２の「荷重たわみ温度の求め方−第２部：プラスチック及びエボナイト」に記載のフラットワイズ法におけるＡ法にて測定される。
【００２４】
本発明の製造方法によって得られる偏光レンズは、サングラス、ゴーグル、眼鏡などに代表される防眩製品、および、ヘルメットシールド、防護面、水中眼鏡、防毒マスク用透視板、オートバイ用風防、自動車のサンルーフ、船舶の窓板、各種監視カメラ用カバーなどに代表される防護製品に用いられる。
【実施例】
【００２５】
［実施例１］
＜熱可塑性樹脂層（１）および（２）となるフィルムの作製＞
ポリカーボネート樹脂Ｚ（ユーピロンＥ−２０００ＦＮ、三菱エンジニアプラスチック社製）を８０重量部と、ポリエステル樹脂Ｂ（スカイグリーンＪ−２００３、ＳＫケミカル社製）を２０重量部とをミキサーで混合した樹脂をベント式単軸押出機により０．５ｍｍのシートに成形した後に１．９倍一軸延伸して０．３５ｍｍの熱可塑性樹脂層（１）Ａを得た。またポリカーボネート樹脂Ｚを同様にベント式単軸押出機により成形を行い延伸し、０．３５ｍｍの熱可塑性樹脂層（２）Ｚを得た。
＜荷重たわみ温度測定用試験片の作製＞
ポリカーボネート樹脂Ｚ（ユーピロンＥ−２０００ＦＮ、三菱エンジニアプラスチック社製）を８０重量部と、ポリエステル樹脂Ｂ（スカイグリーンＪ−２００３、ＳＫケミカル社製）を２０重量部とをミキサーで混合した樹脂をベント式単軸押出機により得られた６．１ｍｍのシートを１．９倍に一軸延伸して４．０ｍｍの試験片を得た。
＜荷重たわみ温度ａ（℃）の測定＞
上記にて得られた試験片を長さ８０ｍｍ×幅１０ｍｍ×厚み４ｍｍにカットした上でテスター産業社製ＨＤＴテスターを用いてＪＩＳ  Ｋ  ７１９１−２に記載の方法「フラットワイズ法におけるＡ法」を用い、荷重たわみ温度を測定した。測定条件は荷重：１．８Ｍｐａ、昇温速度１２０℃／時間、測定温度を２５℃から昇温させ、規定のたわみ０．３４ｍｍが発生するまで昇温を続けた。同様の測定を２回行い、それらの平均値を試験片の荷重たわみ温度とした。試験片の荷重たわみ温度は１１７．９℃であった。
【００２６】
＜偏光板の作製＞
ポリビニルアルコールフィルム（クラレビニロン＃７５００、クラレ社製）を水槽中で延伸しながら、Ｃ．Ｉ．ダイレクトブラック１７を溶解した水溶液にて染色した後にホウ酸溶液中に浸漬処理し、さらに水洗、乾燥処理を行うことで得られた偏光性薄膜の両面に、一液型湿気硬化型ポリウレタン系接着剤を塗布した後に、得られた熱可塑性樹脂層（１）Ａおよび熱可塑性樹脂層（２）Ｚをそれぞれ片面ずつ貼り合わせ、０．８ｍｍの偏光板Ａを得た。
＜曲面体成形物の作製：熱曲げ成形工程＞
得られた偏光板Ａを吸収軸方向（偏光性薄膜の延伸方向）に１８０ｍｍ、偏光軸方向（偏光性薄膜の延伸方向と垂直な方向）に９０ｍｍの長方形に打ち抜いた後、７０℃にて１２時間予備乾燥し、金型温度１３０℃、曲率半径８３ｍｍの球面形状のプレス成形型を用いプレス成形を行うことによって球面形状を賦形させ曲面体成形物Ａを得た。
＜曲面体の作製：射出成形工程＞
得られた曲面体成形物Ａを、曲率半径８３ｍｍ、中心部のキャビティ間隙２．０ｍｍ、中心部から円周上に７０ｍｍの位置のキャビティ間隙が１．５ｍｍのレンズ金型を取り付けた射出成形機に挿入し、その凹面側に射出樹脂としてポリカーボネート樹脂Ｙ（ユーピロンＨ−３０００Ｎ、三菱エンンジニアプラスチック社製）を用いて、金型温度１００℃、射出樹脂温度３００℃の条件で射出一体化し曲面体Ａを製作した。
射出樹脂の荷重たわみ温度ｂ（℃）は１３１．２℃であり、測定は上記荷重たわみ温度
の測定法で行った。
得られた曲面体Ａの吸収軸方向の曲率半径は８０ｍｍであった。
【００２７】
＜紫外線硬化型樹脂の調製＞  
ウレタンアクリレートモノマー（ダイセルサイテック社製、ＥＢＥＣＲＹＬ２０００）２２５ｇ、ウレタンアクリレートオリゴマー（第一工業製薬社製、ＧＸ８６４４Ｄ）２２５ｇ、ウレタンアクリレートオリゴマー（ダイセルサイテック社製、ＥＢＥＣＲＹＬ５１２９）、３１５ｇ、アクリレートモノマー（新中村化学社製、ＮＫエステルＡ−ＴＭＭＴ）１３５ｇ、を混合させ、混合物を得た。
この混合物に溶剤として２−プロパノール２２５ｇ、１−メトキシ−２−プロパノール１５５８ｇを使用、重合開始剤（ランベルティ社製、ＫＩＰ１００Ｆ）６３ｇ 、レベリ
ング剤（共栄社製、Ｇ４１０）を１６ｇ、増粘剤（山一化学社製、Ｚ４８２）２２５ｇを混合させ曲面体に表面塗布する紫外線硬化型樹脂組成物１を調製した。
＜化学線照射工程＞
曲面体Ａの凸面に対して日油技研工業社製のサーモラベル  スーパーミニ３Ｒ−１２０を貼りつけた。紫外線硬化型樹脂組成物を入れた容器に曲面体Ａを浸漬させ、１ｍｍ／ｍｉｎの速度で曲面体Ａを引き上げ、均一に曲面体Ａに紫外線硬化型樹脂組成物を塗布し、曲面体ＡＡを得た。
その後に曲面体ＡＡを５０℃に保ったオーブン内に１０分間放置、乾燥させた。乾燥後、８０Ｗ／ｃｍメタルハライドランプ（ウシオ電機社製）にて紫外線積算照射量９００ｍＪ／ｃｍ２の紫外線を照射し、紫外線硬化型樹脂組成物を硬化させ、偏光レンズＡＡを得た。
このときサーモラベルは１２０℃を示していたため偏光レンズＡＡにおける熱可塑性樹脂（１）の表面温度ｃは紫外線照射時に１２０℃に達していた。
この偏光レンズＡＡを１時間室温に放置した後、再び吸収軸方向の曲率半径を測定したところ８８ｍｍであった。視認性の評価は「○」であった。
【００２８】
＜視認性の評価＞
図２に示したように、加熱工程後の偏光レンズＡＡ（５）を吸収軸方向（９）が水平に、かつ偏光軸方向が垂直に、かつ観察物とレンズ表面が垂直になるような位置に置き、レンズの水平方向に対して１０ｍ離れた場所に観察物（７）を置き、偏光レンズの凹面側にレンズ中心（８）より吸収軸方向に３ｃｍ平行移動させて三脚にて固定した倍率３０倍の単眼鏡（６）で観察物（７）を観察した。
上記作製した曲面体Ａ（化学線照射工程前）を同様の方法にて観察した場合の見え方を基準とした比較評価を行ったところ、基準よりも偏光レンズＡＡは、観察物（７）が明瞭に見え、視認性は良好であった。
以下の実施例２〜６および比較例１〜５においても上記と同様の方法にて視認性の評価を行った。基準は該当実施例、該当比較例における化学線照射工程前の曲面体の観察物（７）の見え方とした。評価結果は偏光レンズを用いた場合の観察物（７）が基準よりも明瞭に見え、視認性が良好であるものを「○」、基準と見え方が同等程度であるものを「△」、基準よりも不明瞭で視認性が劣るものを「×」とし結果を表１、および表２に示した。
【００２９】
［実施例２］
実施例１と同様の方法を用いて作製した曲面体ＡＡを用いた。（曲面体ＡＡの吸収軸方向の曲率半径は８０ｍｍ）。
曲面体ＡＡの凸面に対して日油技研工業社製のサーモラベル  スーパーミニ３Ｒ−１１０を貼りつけた。紫外線積算照射量を６００ｍＪ／ｃｍ２にしたこと以外は実施例１と同様の方法を用い、曲面体に均一に紫外線硬化型樹脂組成物を塗布し、硬化した偏光レンズＡＢを得た。このときサーモラベルは１１０℃を示していたため偏光レンズＥにおける熱
可塑性樹脂（１）の表面温度ｃは紫外線照射時に１１０℃に達していた。この偏光レンズＡＢを１時間室温に放置した後、再び吸収軸方向の曲率半径を測定したところ８６ｍｍであった。視認性の評価は「○」であった。
［実施例３］
実施例１と同様の方法を用いて作製した曲面体ＡＡを用いた。（曲面体ＡＡの吸収軸方向の曲率半径は８０ｍｍ）。
曲面体ＡＡの凸面に対して日油技研工業社製のサーモラベル  スーパーミニ３Ｒ−１３０を貼りつけた。紫外線積算照射量を１２００ｍＪ／ｃｍ２にしたこと以外は実施例２と同様の方法を用い、曲面体に均一に紫外線硬化型樹脂組成物を塗布し、硬化した偏光レンズＡＣを得た。このときサーモラベルは１４０℃を示していたため偏光レンズＡＣにおける熱可塑性樹脂（１）の表面温度ｃは紫外線照射時に１４０℃に達していた。この偏光レンズＡＣを１時間室温に放置した後、再び吸収軸方向の曲率半径を測定したところ９１ｍｍであった。視認性の評価は「○」であった。
【００３０】
［実施例４］
熱可塑性樹脂層（１）として、厚み８０μｍのトリアセチルセルロースフィルムＡ（フジタックＴ８０ＳＮ、富士フイルム社製）を用いた。（これを以下フィルムＡとする。）また、熱可塑性樹脂層（２）については実施例１と同様の熱可塑性樹脂層（２）Ｚを用いた。荷重たわみ温度測定用試験片についてはフィルムＡの表面に対して、塩化メチレンを塗布し、さらにフィルムＡを重ね溶着し、これを厚み４．０ｍｍ±０．１ｍｍになるまで重ね合わせ、試験片を得た。
厚み４．０ｍｍまで重ね合わせた試験片の荷重たわみ温度ａ（℃）を測定した結果、７６．０℃であった。これら熱可塑性樹脂層（１）および熱可塑性樹脂層（２）Ｚを使用したこと以外は実施例１と同様の方法にて厚みは０．５３ｍｍの偏光板ＡＤを得た。さらに実施例１と同様の方法で曲面体成形物ＡＤを得た後に、実施例1とは異なるキャビティ間
隙のレンズ金型にて曲面体ＡＤを得た。得られた曲面体ＡＤの吸収軸方向の曲率半径は８０ｍｍであった。
この曲面体ＡＤの凸面に対して日油技研工業社製のサーモラベル  スーパーミニ３Ｒ−１００を貼りつけた。紫外線積算照射量を５００ｍＪ／ｃｍ２にしたこと以外は実施例２と同様の方法を用い、曲面体に均一に紫外線硬化型樹脂組成物を塗布し、硬化した偏光レンズＡＤを得た。このときサーモラベルは１００℃を示していたため偏光レンズＡＤにおける熱可塑性樹脂（１）の表面温度ｃは紫外線照射時に１００℃に達していた。この偏光レンズＡＤを１時間室温に放置した後、再び吸収軸方向の曲率半径を測定したところ８２ｍｍであった。視認性の評価は「○」であった。
【００３１】
［実施例５］
実施例４と同様の条件で作製した曲面体ＡＤを用いた。（吸収軸方向の曲率半径は８０ｍｍ）。曲面体ＡＤの凸面に対して日油技研工業社製のサーモラベル  スーパーミニ３Ｒ−８０を貼りつけた。紫外線積算照射量を４００ｍＪ／ｃｍ２にしたこと以外は実施例４と同様の方法を用い、曲面体に均一に紫外線硬化型樹脂組成物を塗布し、硬化した偏光レンズＡＥを得た。このときサーモラベルは８０℃を示していたため偏光レンズＡＥにおける熱可塑性樹脂（１）の表面温度ｃは紫外線照射時に８０℃に達していた。この偏光レンズＡＥを１時間室温に放置した後、再び吸収軸方向の曲率半径を測定したところ８２ｍｍであった。視認性の評価は「○」であった。
［実施例６］
実施例４と同様の方法にて曲面体を作製したが、曲面体ＡＦの吸収軸方向の曲率半径は７８ｍｍであった。曲面体ＡＦの凸面に対して日油技研工業社製のサーモラベル  スーパーミニ３Ｒ−１３０を貼りつけた。紫外線積算照射量を１０００ｍＪ／ｃｍ２にしたこと以外は実施例１と同様の方法を用い、曲面体に均一に紫外線硬化型樹脂組成物を塗布し、硬化した偏光レンズＡＦを得た。このときサーモラベルは１４０℃を示していたため偏光
レンズＡＦにおける熱可塑性樹脂（１）の表面温度ｃは紫外線照射時に１４０℃に達していた。この偏光レンズＡＦを１時間室温に放置した後、再び吸収軸方向の曲率半径を測定したところ８６ｍｍであった。視認性の評価は「○」であった。
【００３２】
［比較例１］
実施例１と同様の方法を用いて作製した曲面体ＡＡを用いた。（吸収軸方向の曲率半径は８０ｍｍ）。
曲面体ＡＡの凸面に対して日油技研工業社製のサーモラベル  スーパーミニ３Ｒ−１００を貼りつけた。紫外線積算照射量を５００ｍＪ／ｃｍ２にしたこと以外は実施例１と同様の方法を用い、偏光レンズＢＡを得た。このときサーモラベルは１００℃を示していたため偏光レンズＢＡにおける熱可塑性樹脂（１）の表面温度ｃは紫外線照射時に１００℃に達していた。この偏光レンズＢＡを１時間室温に放置した後、再び吸収軸方向の曲率半径を測定したところ７８ｍｍであった。視認性の評価は「△」であった。
［比較例２］
実施例１と同様の方法を用いて作製した曲面体ＡＡを用いた。（吸収軸方向の曲率半径は８０ｍｍ）。
曲面体ＡＡの凸面に対して日油技研工業社製のサーモラベル  ３Ｅ−１５０を貼りつけた。紫外線積算照射量を１５００ｍＪ／ｃｍ２にしたこと以外は実施例１と同様の方法を用い、偏光レンズＢＢを得た。このときサーモラベルは１５０℃を示していたため偏光レンズＢＢにおける熱可塑性樹脂（１）の表面温度ｃは紫外線照射時に１５０℃に達していた。ところが偏光レンズＢＢの凸側最表面は樹脂が熱により溶けたと思われる表面肌荒れが起こっており、偏光レンズとして使用不可能な状態であると判断し、視認性の評価は行わなかった。
【００３３】
［比較例３］
実施例４と同様の条件で作製した曲面体ＡＤを用いた。（吸収軸方向の曲率半径は８０ｍｍ）。曲面体ＡＤの凸面に対して日油技研工業社製のサーモラベル  スーパーミニ３Ｒ−５０を貼りつけた。紫外線積算照射量を２００ｍＪ／ｃｍ２にしたこと以外は実施例１と同様の方法を用い、偏光レンズＢＣを得た。このときサーモラベルは５０℃を示していたため偏光レンズＢＣにおける熱可塑性樹脂（１）の表面温度ｃは紫外線照射時に５０℃に達していた。この偏光レンズＢＣを１時間室温に放置したが、その時点でも紫外線硬化型樹脂組成物１が硬化していなかったため、偏光レンズとして使用できないと判断し、その後の評価は行わなかった。
［比較例４］
実施例４と同様の方法にて曲面体を作製したが、曲面体ＢＤの吸収軸方向の曲率半径は７９ｍｍであった。曲面体ＢＤの凸面に対して日油技研工業社製のサーモラベル３Ｅ−１５０を貼りつけた。紫外線積算照射量を１５００ｍＪ／ｃｍ２にしたこと以外は実施例１と同様の方法を用い、偏光レンズＢＤを得た。このときサーモラベルは１５０℃を示していたため偏光レンズＢＤにおける熱可塑性樹脂（１）の表面温度ｃは紫外線照射時に１５０℃に達していた。しかしこの偏光レンズＢＤの凸側最表面は樹脂が熱により溶けたと思われる表面肌荒れが起こっており、偏光レンズとして使用不可能な状態であると判断し、視認性の評価は行わなかった。
【００３４】
［比較例５］
ポリアミド樹脂（ＥＭＳ社製  グリルアミド  ＴＲ−９０）をベント式単軸押出機により０．５ｍｍのシートに成形した後に１．９倍一軸延伸して０．３５ｍｍの熱可塑性樹脂層（１）および試験片を得た。得られた試験片の荷重たわみ温度ａ（℃）は、１１５．３℃であった。また、熱可塑性樹脂層（２）については実施例１と同様の熱可塑性樹脂層（２）Ｚを用いた。これら熱可塑性樹脂層（１）および熱可塑性樹脂層（２）Ｚを使用したこと以外は実施例１と同様の方法で厚み０．８ｍｍの偏光板ＢＥを得た。さらに実施例１
と同様の方法で曲面体成形物ＢＥを得た後に曲面体ＢＥを得た。得られた曲面体ＢＥの吸収軸方向の曲率半径は７９ｍｍであった。
曲面体ＢＥの凸面に対して日油技研工業社製のサーモラベル  スーパーミニ３Ｒ−１５０を貼りつけた。紫外線積算照射量を１５００ｍＪ／ｃｍ２にしたこと以外は実施例１と同様の方法を用い、偏光レンズＢＥを得た。このときサーモラベルは１５０℃を示していたため偏光レンズＢＥにおける熱可塑性樹脂（１）の表面温度ｃは紫外線照射時に１５０℃に達していた。しかしこの偏光レンズＢＥの凸側最表面は樹脂が熱により溶けたと思われる表面肌荒れが起こっており、偏光レンズとして使用不可能な状態であると判断し、視認性の評価は行わなかった。
【００３５】
【表１】
2013200514.tif 000003
【００３６】
【表２】
2013200514.tif 000004
【００３７】
実施例１〜６に示されるように、本発明に示される製造方法により得られる偏光レンズは、化学線照射工程前と比較して曲率半径が大きくなるように制御することができ、視認性も良好であった。
比較例１〜５では、化学線照射工程を行った際に曲率半径が同等または小さくなり視認性に劣る結果となった。さらに一部では樹脂が完全に軟化したりすることにより偏光レンズ形状を保持できない状態であったり、紫外線照射により樹脂表面が荒れた状態になり、偏光レンズとして使用できない状態に陥ったため、劣る結果となった。
【符号の説明】
【００３８】
１    偏光板の凸面側に配される熱可塑性樹脂（１）
２    偏光板の凹面側に配される熱可塑性樹脂（２）
３    偏光性薄膜
４    射出樹脂
５    偏光レンズ
６    単眼鏡
７    観察物
８    レンズ中心
９    吸収軸方向
【図１】
2013200514.tif 000005
【図２】
2013200514.tif 000006